МАТЕРИАЛ С ИЗМЕНЯЕМЫМ ФАЗОВЫМ СОСТОЯНИЕМ НА ОСНОВЕ БРОМИДА СТРОНЦИЯ

1. Материал с фазовым переходом (РСМ), содержащий
бромид стронция, и
по меньшей мере, один галоид металла,
отличающийся тем, что РСМ обладает фазовым переходом в диапазоне температур в пределах приблизительно от 76°С до 88°С.
2. Материал с фазовым переходом (РСМ) по п. 1, отличающийся тем, что РСМ может использоваться в системе хранения энергии.
3. Материал с фазовым переходом (РСМ) по п. 1 или 2, отличающийся тем, что галоид металла представляет собой бромид магния или его гидратную форму.
4. Материал с фазовым переходом (РСМ) по п. 1 или 2, отличающийся тем, что галоид металла представляет собой любой из следующих бромидов или их гидратов или
их сочетания,
бромид магния,
бромид цинка,
бромид кобальта,
бромид лития,
бромид натрия,
бромид калия,
бромид кальция,
бромид железа,
бромид меди, и
бромид алюминия.
5. Материал с фазовым переходом (РСМ) по любому из пп. 1 или 2, отличающийся тем, что РСМ также содержит хлоридные соли стронция.
6. Материал с фазовым переходом (РСМ) по п. 1, отличающийся тем, что бромид стронция присутствует в количестве от примерно 20-50 мас. % или примерно 30-35 мас. %.
7. Материал с фазовым переходом (РСМ) по п. 1, отличающийся тем, что галоид металла присутствует в количестве от примерно 50-85 мас. % или примерно 65-70 мас. %.
2
2
2
2
8. Материал с фазовым переходом (РСМ) по п. 1, отличающийся тем, что РСМ содержит примерно 25-35 мас. % или 32 мас. % MgBr⋅HO, примерно 55-75 мас. % или примерно 65 мас. % SrBr⋅HO и примерно 1-5 мас. % или примерно 3 мас. % воды.
2
2
2
2
9. Материал с фазовым переходом (РСМ) по п. 1, отличающийся тем, что РСМ содержит 32 мас. % MgBr⋅HO, 65 мас. % SrBr⋅HO и 3 мас. % воды и обладает фазовым переходом при температуре примерно 77°С.
10. Способ получения РСМ, включающий в себя
обеспечение бромида стронция, и
обеспечение, по меньшей мере, одного галоида металла,
смешивание указанных бромида стронция и, по меньшей мере, одного галоида металла друг с другом,
отличающийся тем, что РСМ обладает фазовым переходом в диапазоне температур в пределах приблизительно от 76°С до 88°С.
11. Способ получения РСМ по п. 10, отличающийся тем, что бромид стронция и галоид металла смешивают друг с другом в смесительной камере или внутри теплового аккумулятора, если РСМ получают непосредственно в готовом тепловом аккумуляторе.
12. Способ получения РСМ по п. 11, отличающийся тем, что во время смешивания температура смесительной камеры или внутреннего пространства теплового аккумулятора повышается до температуры, превышающей температуру фазового перехода примерно на 2-5°С (например, на 3°С), и поддерживается на этом уровне для расплавления материалов.
13. Способ получения РСМ по п. 12, отличающийся тем, что получаемая смесь рыхлится/перемешивается, пока не станет жидкой и гомогенной.
14. Способ получения РСМ по любому из пп. 10-13, отличающийся тем, что при его получении на основе безводных форм процесс включает в себя
1) смешивание безводного бромида стронция и безводного галоида металла, например, безводного бромида магния в правильном соотношении с необязательно другим веществом, снижающим температуру фазового перехода, в соответствии с требуемой температурой фазового перехода.
2) добавление горячей воды в правильном соотношении для получения материала с требуемой температурой фазового перехода при температуре, выше требуемой конечной температуры фазового перехода, для расплавления двух компонентов или, альтернативно, добавление воды в правильном соотношении для получения материала с нужной температурой фазового перехода при температуре, ниже требуемой конечной температуры фазового перехода и повышение температуры смесительной камеры или внутреннего пространства теплового аккумулятора, если РСМ получают непосредственно в готовом тепловом аккумуляторе, до температуры, превышающей температуру фазового перехода примерно на 2-5°С, например, на
3°С, и удерживания этой температуры для плавления материалов, и 3) перемешивание смеси, пока она не станет жидкой и гомогенной.